КИРПИЧ С ДЕКОРАТИВНЫМ ПОКРЫТИЕМ

Полезная модель относиться к производству строительных материалов в частности к кирпичам, предназначенным для облицовки зданий и сооружений различного назначения.
Известен кирпич с декоративной поверхностью, в виде прямоугольного параллелепипеда, по крайней мере, одна из граней которого имеет декоративную поверхность, выполненную в виде покрытия порошкового материала на основе термоотверждаемого пленкообразователя, покрытие выполнено отверждением при размещении его на поверхности кирпича, расположенного в укладке кирпичей при выходе ее из печи обжига и температуре поверхности 150-220°С. RU 48860 В28В 11/08, Е04В 2/02
Известен кирпич с декоративной поверхностью, выполненный в виде прямоугольного параллелепипеда, в котором одна из граней имеет декоративную поверхность, выполненную в виде покрытия порошкового материала на основе термоотверждаемого пленкообразователя, содержащего дициановые эфиры бисфенолов. RU 42977 В28В 11/08, Е04В 2/02
Наиболее близким по технической сущности является кирпич, с декоративным двухслойным покрытием, внешний слой которого выполнен из порошкового полиэфирного материала, а внутренний слой выполнен из дициановых эфиров бисфенолов. RU 2303492 B05D 5/10 27.07.07
К недостаткам следует отнести использование для выполнения декоративного покрытия дициановых эфиров бисфенолов, способствующих удорожанию покрытия, а также представляющих собой опасность для здоровья.
Задачей полезной модели является создание кирпича с декоративным покрытием на основе порошкового полиэфирного материала с улучшенными техническими характеристиками, в частности долговечности и адгезии, с пониженной стоимостью, а также не представляющего опасность для здоровья.
Техническим результатом заявляемой полезной модели является улучшение качества декоративного покрытия, за счет высокой адгезии поверхности, долговечности декоративного покрытия, снижение стоимости.
Это достигается тем, что кирпич с декоративным покрытием, одна из граней которого, по крайней мере, содержит двухслойное декоративное покрытие, внешний слой которого выполнен из порошкового полиэфирного материала согласно полезной модели внутренний слой покрытия выполнен из 10-15% водного раствора калиевого жидкого стекла.
Отличием заявляемого кирпича с декоративным покрытием, от известного, состоит в том, что декоративное покрытие выполнено в виде покрытия порошкового полиэфирного материала расположенного на покрытии из водного раствора калиевого жидкого стекла, выполненного на поверхности кирпича. При этом калиевое жидкое стекло имеет высокую адгезию к минеральным поверхностям керамического и силикатного кирпича, образуя новые химические связи с карбоксильными группами полиэфирной смолы за счет своих водородных связей. Таким образом, полимерное покрытие химически связывается с покрытием из жидкого стекла за счет образования новых химических связей и при полимеризации в печи при 180-200°С прочно закрепляется, тем самым улучшается качество покрытия, за счет высокой адгезии, увеличивается долговечность, снижается себестоимость покрытия.
Для получения декоративного покрытия использовали следующие материалы:
Порошковая краска полиэфирная - ТУ 2329-002-21707421-2004
Калиевое жидкое стекло - ТУ 2329-001-03990-339-97
Краска полиэфирная порошковая "Уфолак" ТУ2330-339-02068474-2000
Пример 1. Поверхность керамического кирпича, очищают и краскопультом равномерно наносят 15% водный раствор калиевого жидкого стекла. После чего кирпич выдерживают при комнатной температуре в течение 8 часов (до высыхания). На полученное покрытие пневмостатическим распылением наносят краску порошковую полиэфирную по ТУ 2329-002-21707421-2004. После чего формируют покрытие путем нагревания при температуре 180°С в течение 10 мин. Толщина покрытия 80 мк. Свойства покрытия приведены в таблице 1.
Пример 2. Декоративное покрытие получают аналогично примеру 1. Для выполнения покрытия на очищенной поверхности кирпича используют 10% водный раствор калиевого жидкого стекла. На полученное покрытие наносят краску порошковую полиэфирную "Уфолак" ТУ2330-339-02068474-2000.. Свойства покрытия приведены в таблице 1.
Пример 3. Декоративное покрытие получают аналогично примеру 1. Для выполнения покрытия на очищенной поверхности кирпича используют 5% водный раствор калиевого жидкого стекла. На полученное покрытие наносят краску порошковую полиэфирную ТУ 2329-002-21707421-2004.. Свойства покрытия приведены в таблице 1.
Таблица 1.
№ Примеров
Свойства покрытий
Концентрация калиевого жидкого стекла, %
Внешний вид
Адгезия, (балл) ГОСТ 52491-2005 Разд.4.5.9
Устойчивость к воздействию климатических факторов (долговечность) (циклы) ГОСТ 52491-2005
1
15
Ровное, гладкое,
0
90
2
10
Ровное, гладкое
0
92
3
5
Ровное, гладкое
1
85
4 (прототип)
-
Ровное, матовое, толстослойное
0
-
Из таблицы 1 следует, что декоративное покрытие внешний слой, которого выполнен из порошкового полиэфирного материала, а внутренний слой выполнен из 10-15%-ного водного раствора калиевого жидкого стекла, который обеспечивает стабильную адгезию и долговечность порошковому полиэфирному покрытию. Повышение концентрации калиевого жидкого стекла экономически нецелесообразно, а концентрация ниже 5% ухудшает показатели покрытия.